(57)【要約】【課題】偏肉樹脂シートの切断時における切断不良や保護フィルムの剥がれを防止することができる偏肉樹脂シートの製造方法及び偏肉樹脂シートの製造装置を提供する。【解決手段】ダイ１６から押し出される溶融樹脂を、型ローラー２０とニップローラー１８とで挟圧して偏肉樹脂シートＳを成形し、剥離ローラー２２によって型ローラー２０から剥離した後、切断機３２により偏肉樹脂シートＳを所望の長さに切断する。このとき、偏肉樹脂シートＳの切断は、偏肉樹脂シートＳに応じて形状が予め調節された弾性体により偏肉樹脂シートＳを押さえつけた状態で行われる。これにより、偏肉樹脂シートＳの全幅にわたって弾性体で押さえつけた状態で、偏肉樹脂シートＳの切断を行うことができるため、切断不良や保護フィルムの剥がれを防止することができる。【選択図】図３
2010179489.tif 000002
【特許請求の範囲】
【請求項１】
幅方向に関して膜厚の偏りがある偏肉樹脂シートの製造方法であって、
ダイから押し出される溶融樹脂を、型ローラーとニップローラーとで挟圧して偏肉樹脂シートを成形する成形工程と、
前記型ローラー及び前記ニップローラーによって成形された前記偏肉樹脂シートを、前記型ローラーと対向して配置される剥離ローラーに巻き掛けることで、前記型ローラーから前記偏肉樹脂シートを剥離する剥離工程と、
前記型ローラーから剥離された前記偏肉樹脂シートに保護フィルムを貼り付ける貼付工程と、
前記偏肉樹脂シートに応じて形状が予め調節された弾性体により、前記保護フィルムが貼り付けられた前記偏肉樹脂シートを押さえつけた状態で、前記偏肉樹脂シートを前記幅方向に沿って切断する切断工程とを含む偏肉樹脂シートの製造方法。
【請求項２】
前記偏肉樹脂シートは、前記幅方向に関して湾曲した曲率半径Ｒ１の凸表面を有し、
前記弾性体は、形状が調節される前において、前記偏肉樹脂シートの前記曲率半径Ｒ１よりも大きな曲率半径Ｒ２の凹表面を有し、
前記切断工程の前に、前記弾性体の形状が、前記偏肉樹脂シートの前記凸表面の形状に応じて調節されることを特徴とする請求項１に記載の偏肉樹脂シートの製造方法。
【請求項３】
前記偏肉樹脂シートの前記曲率半径Ｒ１と、形状が調節される前における前記弾性体の前記曲率半径Ｒ２とは、（Ｒ２−Ｒ１）／Ｒ１≦０．２の条件を満たすことを特徴とする請求項２に記載の偏肉樹脂シートの製造方法。
【請求項４】
前記弾性体は、前記偏肉樹脂シートとは反対側に配置されるばね鋼板に固定されており、
前記切断工程の前に、形状調節手段により前記ばね鋼板を変形させることで、前記弾性体の形状が調節されることを特徴とする請求項１乃至３のいずれか一項に記載の偏肉樹脂シートの製造方法。
【請求項５】
前記切断工程の前に、前記偏肉樹脂シートに対する前記弾性体の押さえ圧力の分布が前記幅方向に関して２００％以下となるように、前記弾性体の形状が調節されていることを特徴とする請求項１乃至４のいずれか一項に記載の偏肉樹脂シートの製造方法。
【請求項６】
前記切断工程では、前記偏肉樹脂シートの切断線の両側を前記弾性体で押さえつけた状態で、前記偏肉樹脂シートの前記切断線において発生する塵埃を集塵しながら、前記偏肉樹脂シートを前記切断線に沿って切断することを特徴とする請求項１乃至５のいずれか一項に記載の偏肉樹脂シートの製造方法。
【請求項７】
前記切断工程では、前記偏肉樹脂シートが載置される切断テーブルに取り付けられた集塵機と、前記偏肉樹脂シートを押さえつける前記弾性体に取り付けられた集塵機とにより、前記塵埃が集塵されることを特徴とする請求項６に記載の偏肉樹脂シートの製造方法。
【請求項８】
幅方向に関して膜厚の偏りがある偏肉樹脂シートの製造装置であって、
溶融樹脂を押し出すダイと、
型ローラーとニップローラーとを有し、前記ダイから押し出される前記溶融樹脂を前記型ローラーと前記ニップローラーとで挟圧して偏肉樹脂シートを成形する成形手段と、
前記型ローラーと対向して配置され、前記成形手段により成形された前記偏肉樹脂シートを前記型ローラーから剥離する剥離ローラーと、
前記型ローラーから剥離された前記偏肉樹脂シートに保護フィルムを貼り付ける貼付手段と、
前記保護フィルムが貼り付けられた前記偏肉樹脂シートを押さえつける弾性体と、
前記偏肉樹脂シートの形状に応じて、前記弾性体の形状を調節する形状調節手段と、
前記形状調節手段により形状が予め調節された前記弾性体で前記偏肉樹脂シートを押さえつけた状態で、前記偏肉樹脂シートを前記幅方向に沿って切断する切断手段とを含む偏肉樹脂シートの製造装置。
【発明の詳細な説明】
【技術分野】
【０００１】
本発明は膜厚に偏りがある偏肉樹脂シートの製造方法及び偏肉樹脂シートの製造装置に係り、例えば、液晶表示装置のバックライトの導光板や、装飾・表示・照明用ディスプレイの導光板などの光学シートとして使用される偏肉樹脂シートの製造方法及び偏肉樹脂シートの製造装置に関する。
【背景技術】
【０００２】
液晶表示装置のバックライトや装飾・表示・照明用のディスプレイ装置には、光源からの光を導いて面発光する導光板が使用されており、例えば液晶表示装置には、液晶パネルの裏面側から導光板を介して光を照射するバックライトが設けられている。
【０００３】
このような導光板のうち大画面液晶テレビなどの大型装置に用いられる導光板は、現行の設備や技術を背景に、押出成形法により製造されることが一般的である。この押出成形法では、通常、均一な膜厚を有する溶融状態の樹脂シートがダイ（Ｔダイ等）から押し出されて冷却ローラー（ポリシングローラー）により冷却される。当該樹脂シートは、その後、引取ローラーによる引っ張り搬送中に空冷され、保護フィルムが貼り付けられた後、最終的に所望の大きさに切断される。
【０００４】
樹脂シートの切断は、切断時における樹脂シートの損傷（ひび割れ）を防止する観点から、弾性体により樹脂シートを固定した状態で行うことが好ましく、このような弾性体を用いた樹脂シートの切断方法がいくつか提案されている。
【０００５】
例えば、特許文献１は、切断刃を上下方向から樹脂シートに打ち込んで切断する方法において、切断刃よりも高く敷設された弾性体を当該切断刃の両側に設けることにより、樹脂シートの切断時に弾性体により樹脂シートを挟圧して固定することを開示している。
【０００６】
また、特許文献２は、切断刃を上下方向から樹脂シートに打ち込んで切断する方法において、切断時において、まず上切断刃を樹脂シートに接触させて当該樹脂シートを下方に撓ませることで、下切断刃の両側に設けられた弾性体に樹脂シートを押し付けて固定することを開示している。
【０００７】
一方、樹脂シートの切断の際、保護フィルムが樹脂シートから剥がれてしまう場合があることが知られており、樹脂シート切断時における剥がれが起こりにくい保護フィルムが提案されている。
【０００８】
例えば、特許文献３および４は、樹脂シート切断時における剥がれがおこりにくい、優れた初期粘着力を有する保護フィルムを開示している。
【先行技術文献】
【特許文献】
【０００９】
【特許文献１】特開平７−２８５０９９号公報
【特許文献２】特開平１１−３００６８７号公報
【特許文献３】特開２０００−１４４０６９号公報
【特許文献４】特開２０００−１８６２５６号公報
【発明の概要】
【発明が解決しようとする課題】
【００１０】
しかしながら、上記の特許文献１および２で提案されている方法は、いずれも均一な膜厚を有する樹脂シートを対象としており、均一な膜厚を持たない偏肉樹脂シートに対しては、必ずしも好適な技術とは言えない。
【００１１】
すなわち、特許文献１および２に開示される方法により偏肉樹脂シートを切断する場合、偏肉樹脂シートの形状（幅や曲率）によっては、偏肉樹脂シートの形状に追従するように弾性体を変形させることができず、偏肉樹脂シートの全幅にわたって弾性体を押し付けることができないことがある。
【００１２】
このように弾性体の変形が十分でない状態で偏肉樹脂シートが切断されると、弾性体によって押さえつけられていない部分において、切断面が変形する等の切断不良が発生したり、保護フィルムが剥離したりする。また、偏肉樹脂シートを丸鋸刃により切断する場合には、丸鋸刃の回転により偏肉樹脂シート下面の保護フィルムが剥がれやすく、所望の大きさに切断することが難しい。
【００１３】
また特許文献３および４に開示されている保護フィルムは、均一な膜厚を有する樹脂シートを想定したものであり、膜厚に偏りがある偏肉樹脂シートを想定しているわけではない。このため、特許文献３および４の保護フィルムを偏肉樹脂シートに用いたとしても、偏肉樹脂シートの切断時における保護フィルムの剥がれを完全に防止することは難しい。
【００１４】
本発明は、上述の事情に鑑みてなされたものであり、偏肉樹脂シートの切断時における切断不良や保護フィルムの剥がれを防止することができる偏肉樹脂シートの製造方法及び偏肉樹脂シートの製造装置を提供することを目的とする。
【課題を解決するための手段】
【００１５】
本発明に係る偏肉樹脂シートの製造方法は、幅方向に関して膜厚の偏りがある偏肉樹脂シートの製造方法であって、ダイから押し出される溶融樹脂を、型ローラーとニップローラーとで挟圧して偏肉樹脂シートを成形する成形工程と、前記型ローラー及び前記ニップローラーによって成形された前記偏肉樹脂シートを、前記型ローラーと対向して配置される剥離ローラーに巻き掛けることで、前記型ローラーから前記偏肉樹脂シートを剥離する剥離工程と、前記型ローラーから剥離された前記偏肉樹脂シートに保護フィルムを貼り付ける貼付工程と、前記偏肉樹脂シートに応じて形状が予め調節された弾性体により、前記保護フィルムが貼り付けられた前記偏肉樹脂シートを押さえつけた状態で、前記偏肉樹脂シートを前記幅方向に沿って切断する切断工程とを含むことを特徴とする。
【００１６】
この製造方法によれば、偏肉樹脂シートに応じて形状が予め調節された弾性体により偏肉樹脂シートを押さえつけた状態で偏肉樹脂シートの切断が行われる。これにより、偏肉樹脂シートの形状にかかわらず、偏肉樹脂シートの切断時に、偏肉樹脂シートの全幅にわたって弾性体で押さえつけることができる。したがって、偏肉樹脂シートの切断時における切断不良や保護フィルムの剥がれを防止することができる。
【００１７】
上記偏肉樹脂シートの製造方法において、前記偏肉樹脂シートは、前記幅方向に関して湾曲した曲率半径Ｒ１の凸表面を有し、前記弾性体は、形状が調節される前において、前記偏肉樹脂シートの前記曲率半径Ｒ１よりも大きな曲率半径Ｒ２の凹表面を有し、前記切断工程の前に、前記弾性体の形状が、前記偏肉樹脂シートの前記凸表面の形状に応じて調節されることが好ましい。
【００１８】
これにより、弾性体に過剰な負荷（変形力）をかけることなく、弾性体の形状を、偏肉樹脂シートの全幅にわたって押し付け可能な形状に調節することができる。また、弾性体がもともと湾曲した凹表面を持つことから、偏肉樹脂シートの切断前における弾性体の形状調節を微調整で済ませることができる。
【００１９】
前記偏肉樹脂シートの前記曲率半径Ｒ１と、形状が調節される前における前記弾性体の前記曲率半径Ｒ２とは、（Ｒ２−Ｒ１）／Ｒ１≦０．２の条件を満たしてもよい。これにより、弾性体の形状調節の際に弾性体に加えられる負荷をより小さくすることができる。
【００２０】
上記偏肉樹脂シートの製造方法において、前記弾性体は、前記偏肉樹脂シートとは反対側に配置されるばね鋼板に固定されており、前記切断工程の前に、形状調節手段により前記ばね鋼板を変形させることで、前記弾性体の形状が調節されることが好ましい。
【００２１】
これにより、ばね鋼板を介して形状調節手段により弾性体を変形させることで、弾性体の形状を高精度に調節することができる。
【００２２】
上記偏肉樹脂シートの製造方法において、前記切断工程の前に、前記偏肉樹脂シートに対する前記弾性体の押さえ圧力の分布が前記幅方向に関して２００％以下となるように、前記弾性体の形状が調節されていることが好ましい。
【００２３】
このように、偏肉樹脂シートに対する弾性率の押さえ圧力の幅方向分布が２００％以下に調節されている場合、偏肉樹脂シートの全幅にわたって確実に弾性体で押さえつけることができる。
【００２４】
上記偏肉樹脂シートの製造方法において、前記切断工程では、前記偏肉樹脂シートの切断線の両側を前記弾性体で押さえつけた状態で、前記偏肉樹脂シートの前記切断線において発生する塵埃を集塵しながら、前記偏肉樹脂シートを前記切断線に沿って切断することが好ましい。
【００２５】
ここで、「偏肉樹脂シートの切断線」とは、偏肉樹脂シートの目標切断位置を示す切断予定線である。
【００２６】
このように、偏肉樹脂シートの切断時に、偏肉樹脂シートの切断線の両側を弾性体で押さえつけた状態で集塵を行うことにより、偏肉樹脂シートの切断線において発生する塵埃を効率的に集塵することができる。
【００２７】
上記偏肉樹脂シートの製造方法において、前記切断工程では、前記偏肉樹脂シートが載置される切断テーブルに取り付けられた集塵機と、前記偏肉樹脂シートを押さえつける前記弾性体に取り付けられた集塵機とにより、前記塵埃が集塵されることが好ましい。
【００２８】
このように切断テーブルに取り付けられた集塵機と、弾性体に取り付けられた集塵機とを併用することで、偏肉樹脂シートの切断線において発生する塵埃をより効率的に集塵することができる。
【００２９】
本発明に係る偏肉樹脂シートの製造装置は、幅方向に関して膜厚の偏りがある偏肉樹脂シートの製造装置であって、溶融樹脂を押し出すダイと、型ローラーとニップローラーとを有し、前記ダイから押し出される前記溶融樹脂を前記型ローラーと前記ニップローラーとで挟圧して偏肉樹脂シートを成形する成形手段と、前記型ローラーと対向して配置され、前記成形手段により成形された前記偏肉樹脂シートを前記型ローラーから剥離する剥離ローラーと、前記型ローラーから剥離された前記偏肉樹脂シートに保護フィルムを貼り付ける貼付手段と、前記保護フィルムが貼り付けられた前記偏肉樹脂シートを押さえつける弾性体と、前記偏肉樹脂シートの形状に応じて、前記弾性体の形状を調節する形状調節手段と、前記形状調節手段により形状が予め調節された前記弾性体で前記偏肉樹脂シートを押さえつけた状態で、前記偏肉樹脂シートを前記幅方向に沿って切断する切断手段とを含むことを特徴とする。
【発明の効果】
【００３０】
本発明によれば、偏肉樹脂シートを押さえつける弾性体の形状が偏肉樹脂シートに応じて予め調節されているので、偏肉樹脂シートの全幅にわたって弾性体で押さえつけることができ、偏肉樹脂シートの切断時における切断不良や保護フィルムの剥がれを防止することができる。
【図面の簡単な説明】
【００３１】
【図１】偏肉樹脂シートＳの幅方向に関する断面の一例を示す図である。
【図２】偏肉樹脂シートＳの幅方向に関する断面の他の例を示す図である。
【図３】偏肉樹脂シート製造装置の一例を示す図である。
【図４】ダイおよび成形冷却ローラー部を側方から見た図である。
【図５】（ａ）は成形冷却ローラー部の一例を下方から見た図である。（ｂ）は成形冷却ローラー部の他の例を下方から見た図である。
【図６】保護フィルムを樹脂シートに貼り付ける機構を示す図である。
【図７】（ａ）は切断機により偏肉樹脂シートＳを切断する様子をシート搬送方向から見た図である。（ｂ）は切断機により偏肉樹脂シートＳを切断する様子を側方から見た図である。
【図８】（ａ）は弾性体の形状調節が行われる前の状態を示す断面図である。（ｂ）は弾性体の形状調節が行われた後の状態を示す断面図である。
【図９】（ａ）は押しボルトを用いた形状調節手段の構成例を示す断面図である。（ｂ）は形状調節手段の他の構成を示す断面図である。
【図１０】（ａ）は引きボルトの構成例を示す断面図である。（ｂ）は押し引きが可能なボルトの構成例を示す断面図である。
【図１１】樹脂シートＳの切断時に発生する塵埃を集塵装置により集塵する様子を示す図である。
【図１２】保護フィルムの剥がれに関する評価結果を示す表である。
【発明を実施するための形態】
【００３２】
以下、図面を参照して本発明の実施形態について説明する。
【００３３】
図１および図２は、本実施形態において製造される蒲鉾形状の偏肉樹脂シートＳの幅方向に関する断面を例示する図である。本実施形態では、シート幅方向に関して膜厚に偏りのある偏肉樹脂シートを成形対象としており、例えば図１に示すように、最も膜厚の大きな最厚部５２がシート幅方向の中央部に設けられ、最も膜厚の薄い最薄部５４がシート幅方向の両端部に設けられる偏肉樹脂シートＳを製造することができる。また、図２に示すように、図１に示す樹脂シートをシート幅方向に複数（２個）並べたような断面形状を有する偏肉樹脂シートＳを製造することも可能である。図２に示す偏肉樹脂シートＳは、最厚部５２および最薄部５４が周期的に配される断面構造を有し、シート幅方向に関して最薄部５４および最厚部５２が交互に出現する構造となっている。
【００３４】
なお、最薄部５４のピッチＰ１および最厚部５２のピッチＰ２は、１０００ｍｍ以下であってもよく、このようなピッチを有する偏肉樹脂シートＳであればディスプレイ等の幅広い用途に使用することが可能である。
【００３５】
図３は、偏肉樹脂シートを製造する偏肉樹脂シート製造装置の一例を示す図である。図３に示す偏肉樹脂シート製造装置１０では、原料調製装置１１、押出機１２、ダイ１６、成形冷却ローラー部１７、熱処理ゾーン２４、冷却ゾーン２６、面状検査機２８、ラミネート機３０、切断機３２およびスタッカー３４が、上流側から下流側へ順次設けられている。
【００３６】
原料調製装置１１は、偏肉樹脂シート製造装置１０によって製造される偏肉樹脂シートＳの原料の計量および混合を行って原料を調製し、当該原料を原料供給管１３を介して押出機１２に送る。例えば、この原料調製装置１１では、原料タンクおよび添加物タンクから混合器に送られる原料樹脂および添加物が自動計量機によって自動計量され、所定比率の原料樹脂および添加物が混合器で混合される。原料樹脂に添加物として拡散粒子を添加する場合には、原料樹脂に拡散粒子を所定濃度よりも高濃度に添加したマスターペレットを造粒機で製造しておき、拡散粒子が添加されていないベースペレットと混合器で所定比率混合するマスターバッチ方式を好適に採用できる。なお、拡散粒子以外の添加物を添加する場合にも、同様にして混合を行うことができる。
【００３７】
上記の原料樹脂としては熱可塑性樹脂を使用可能であり、例えばポリメチルメタクリレート樹脂（ＰＭＭＡ）、ポリカーボネート樹脂（ＰＣ）、ポリスチレン樹脂（ＰＳ）、ＭＳ樹脂、ＡＳ樹脂、ポリプロピレン樹脂（ＰＰ）、ポリエチレン樹脂（ＰＥ）、ポリエチレンテレフタレート樹脂（ＰＥＴ）、ポリ塩化ビニル樹脂（ＰＶＣ）、熱可塑性エラストマー、又はこれらの共重合体、シクロオレフィンポリマーなどを原料樹脂として使用することができる。
【００３８】
押出機１２は、原料調製装置１１から送られてくる原料を混練しながら溶融し、溶融樹脂を作る。この押出機１２は、単軸式押出機および多軸式押出機の何れでもよく、押出機１２の内部を真空にするベント機能を有するものが好ましい。押出機１２により作られた溶融樹脂は、スクリューポンプやギアポンプ等の定量ポンプにより溶融樹脂供給管１４を介してダイ１６に送られる。
【００３９】
ダイ１６では、押出機１２から送られてくる溶融樹脂が成形冷却ローラー部１７に向かってシート状に押し出される。本実施形態では、シート幅方向に関して膜厚が均一ではない偏肉樹脂シートが成形されるので、ダイ１６から押し出されて吐出される溶融樹脂量は、シート幅方向に関して所定の分布を有する。ダイ１６から吐出される溶融樹脂量に分布を持たせる手段として、例えばチョークバーを使用する方法や他の公知の方法を用いることができる。
【００４０】
成形冷却ローラー部１７は、ニップローラー１８、型ローラー２０、および剥離ローラー２２を含み、ダイ１６から供給される溶融樹脂に対して蒲鉾形の偏肉形状を付与するとともに、当該溶融樹脂の冷却を行う。
【００４１】
図４は、ダイ１６および成形冷却ローラー部１７を側方から見た図であり、図５（ａ）は、成形冷却ローラー部１７を下方から見た図である。また、成形冷却ローラー部１７の変形例を図５（ｂ）に示す。
【００４２】
ニップローラー１８および剥離ローラー２２は太さが一様な円柱形状を有する一方で、型ローラー２０は中央部が細く両端部が太い所謂コンケーブ形状を有する。この型ローラー２０のコンケーブ形状は、偏肉樹脂シートＳの蒲鉾形の偏肉形状の反転形状に対応しており、型ローラー２０およびニップローラー１８により高温の偏肉樹脂シートＳが挟圧されて蒲鉾状に成形される。
【００４３】
なお型ローラー２０は、図５（ｂ）に示すように、両端部において先細形状のテーパー凹部２０Ａを有する形状にすることもできる。この場合、偏肉樹脂シートＳをニップローラー１８および型ローラー２０で挟圧したときに、当該偏肉樹脂シートＳのうちテーパー凹部２０Ａに対応する部分を容易にカットすることができる。これは、偏肉樹脂シートＳの両端部（耳部）が所望の膜厚よりも厚くなる傾向があり、その最厚部がその後の工程において偏肉樹脂シートＳの反りを助長する可能性を考慮したものである。また、ニップローラー１８のうち型ローラー２０の膜薄形成部２０Ｂと接触する部分１８Ａは磨耗し易いので、ニップローラー１８の当該当接部１８Ａに対して、タングステンカーバイト等の超硬材料により超硬処理を施したり焼き入れすることが好ましい。また、型ローラー２０および剥離ローラー２２についても同様に、膜薄形成部２０Ｂ等の当接部に対して超硬処理を施したり焼き入れしたりすることが好ましい。
【００４４】
このような構成を有する図５（ａ）および図５（ｂ）に示す型ローラー２０の中央部には、偏肉樹脂シートＳの最厚部５２に対応する最厚形成部２０Ｃが設けられている。
【００４５】
なお、ニップローラー１８、型ローラー２０および剥離ローラー２２の材質としては、各種鉄鋼部材、ステンレス鋼、銅、亜鉛、真鍮、これらの金属材料を芯金として表面にゴムライニングしたもの、これらの金属材料にＨＣｒメッキ、Ｃｕメッキ、Ｎｉメッキ等のメッキを施したもの、セラミックス、および各種の複合材料が採用することができる。
【００４６】
また、型ローラー２０の表面の逆蒲鉾形状は、公知の加工方法により形成することが可能であり、例えば、研削加工、超音波加工、放電加工、ＮＣ旋盤による切削加工、仕上げバフ加工、等を適宜組み合わせて形成することが可能である。型ローラー表面の表面粗さは、中心線平均粗さＲａで０．５μｍ以下とすることが好ましく、０．２μｍ以下とすることがより好ましい。
【００４７】
また、ニップローラー１８、型ローラー２０、および剥離ローラー２２には、偏肉樹脂シートＳの蒲鉾形状に対応するような冷却温度分布を偏肉樹脂シートＳに付与するための温度調整手段（図示せず）が設けられる。この温度調整手段として、例えば、温度調節された冷却液体を型ローラー２０の内部の一端側から他端側に流す構成を採用することができる。
【００４８】
ニップローラー１８には、図示しない加圧手段が設けられており、型ローラー２０との間の偏肉樹脂シートＳを所定の圧力で挟圧することができるようになっている。この加圧手段は、ニップローラー１８と型ローラー２０との接触点における法線方向に圧力を付与する構成のものであり、モータ駆動手段、エアシリンダ、油圧シリンダ等の公知の各種手段を採用することができる。また、ニップローラー１８には、挟圧力の反力による撓みが生じにくくなるような構成を採用することもできる。このような構成としては、ニップローラー１８の背面側（型ローラー２０とは反対側）に図示しないバックアップローラーを設ける構成、中高状のクラウン形状を採用する構成、ローラーの軸方向中央部の剛性が大きくなるような強度分布を付けたローラーの構成、或いはこれらを組み合わせた構成等を採用することができる。
【００４９】
なお、偏肉樹脂シートＳの断面形状は、当該偏肉樹脂シートＳを挟圧成形するニップローラーおよび型ローラーの形状に応じて適宜変更することができ、ニップローラーおよび型ローラーの形状を変えることで、様々な断面形状を有する偏肉樹脂シートを製造することができる。
【００５０】
また、ニップローラー１８および剥離ローラー２２の表面は鏡面状に加工されていることが好ましい。このような表面にすることにより、成形後の偏肉樹脂シートＳの裏面を良好な状態に仕上げることができる。そして、ニップローラー１８および剥離ローラー２２の表面粗さは、中心線平均粗さＲａで０．５μｍ以下とするのが好ましく、０．２μｍ以下とするのがより好ましい。
【００５１】
また、ニップローラー１８、型ローラー２０、および剥離ローラー２２には、ローラー表面の温度をローラー幅方向に関してモニターできるように、複数の表面温度測定手段（図示せず）を設けることが好ましい。このような表面温度測定手段としては、赤外線温度計、放射式温度計等の公知の各種測定手段が採用できる。
【００５２】
ダイ１６は、図４に示すように、ニップローラー１８および型ローラー２０の上方において、やや型ローラー２０寄りに配置される。また、ニップローラー１８、型ローラー２０、および剥離ローラー２２は、図示しない駆動装置により所定の周速度で図４に示す矢印方向へ回転駆動される。なお、ニップローラー１８および剥離ローラー２２に対して駆動手段を設けない構成も可能であるが、偏肉樹脂シートＳの面状（特に裏面）を良好に成形する観点からは、駆動手段によってニップローラー１８および剥離ローラー２２も回転駆動する構成が好ましい。
【００５３】
このような構成において、ダイ１６のリップ口４２から吐出される溶融樹脂は、ニップローラー１８と型ローラー２０との間でバンク４４を形成するとともに、挟圧部４６においてニップローラー１８および型ローラー２０により挟圧される。ニップローラー１８および型ローラー２０により偏肉形状が付与された溶融偏肉樹脂シートＳは、型ローラー２０に巻き掛けられた状態で送り出され、剥離ローラー２２によって型ローラー２０から剥がされる。
【００５４】
なお、本実施形態では、挟圧部から送られてくる偏肉樹脂シートＳを加熱する加熱装置２３が偏肉樹脂シートＳの搬送路に沿って複数設けられており、型ローラー２０および剥離ローラー２２の各々に対向する位置に加熱装置２３（２３Ａ、２３Ｂ）が設置されている。
【００５５】
図３に示すように、偏肉樹脂シートＳは、剥離ローラー２２から熱処理ゾーン２４に送られる。熱処理ゾーン２４は、偏肉構造を有する偏肉樹脂シートＳに対して熱処理を施すゾーンであり、複数の加熱装置２３が偏肉樹脂シートＳの搬送路に沿って設けられている。型ローラー２０〜熱処理ゾーン２４にわたって設置されるこれらの加熱装置２３は非接触式加熱手段であり、加熱効率等の観点から、例えば遠赤外線ヒーターを加熱装置２３として好適に用いることができる。加熱装置２３の加熱条件は、搬送される偏肉樹脂シートＳの表面温度がほぼ均一に保たれるようにコントロールされる。具体的には、偏肉樹脂シートＳの表面温度がガラス転移温度Ｔｇ以下になった後に、偏肉樹脂シートＳのうち加熱される側の表面の温度差が、幅方向に関して４０℃以内となるように、好ましくは３０℃以内となるように、より好ましくは１０℃以内となるように、加熱装置２３の加熱条件がコントロールされる。このとき、放射温度計等の温度センサ（図示せず）により偏肉樹脂シートＳの温度が測定され、この測定温度に基づいて加熱装置２３の加熱条件を適宜変更することで、偏肉樹脂シートＳの表面温度が調整される。
【００５６】
なお、加熱装置２３の加熱温度、加熱時間、およびその他の加熱条件は、偏肉樹脂シートＳの搬送速度や加熱装置２３の設置位置に基づいて適宜調整される。例えば、型ローラー２０の近傍、剥離ローラー２２の近傍、および剥離ローラー２２〜熱処理ゾーン２４にかけて、偏肉樹脂シートＳのうち厚みｔが「ｔ≦Ｄｍｉｎ＋（Ｄｍａｘ−Ｄｍｉｎ）／２」（ただし、Ｄｍｉｎは偏肉樹脂シートＳのうち膜厚が最も小さい最薄部５４の膜厚を意味し、Ｄｍａｘは偏肉樹脂シートＳのうち膜厚が最も大きい最厚部５２の膜厚を意味する）を満たす部分、より好ましくは「ｔ≦Ｄｍｉｎ＋（Ｄｍａｘ−Ｄｍｉｎ）／３」を満たす部分を加熱することが好ましい。これは、冷却されやすい最薄部分を重点的に加熱することで、偏肉樹脂シートＳ全体の温度差を抑えるためである。そのため、図１の断面形状を有する偏肉樹脂シートＳの場合には両端の最薄部５４を加熱し、図２の断面形状を有する偏肉樹脂シートＳの場合には両端の最薄部５４だけではなく中央の最薄部５４も加熱することが好ましい。なお、上記式で表される範囲以外の膜厚ｔを有する部分については、ライン速度等に応じて、加熱の有無や加熱の程度を調整することが好ましい。特に偏肉樹脂シートＳの表面温度を昇温し過ぎると搬送中に反り等の不具合が発生してしまうことがあるので、加熱装置２３の加熱温度や加熱時間を含む加熱条件は、ライン速度や加熱装置２３の設置位置に基づいて最適化されることが好ましい。
【００５７】
熱処理ゾーン２４において熱処理を受けた偏肉樹脂シートＳは、冷却ゾーン２６に送られる。冷却ゾーン２６は、熱処理ゾーン２４から送られてくる偏肉樹脂シートＳに対して徐冷処理を施すゾーンであり、偏肉樹脂シートＳの急激な温度変化を防止する。偏肉樹脂シートＳは、急激に冷却されると表面近傍と内部の収縮量の違いや温度差等に起因する表面形状の悪化や反りが生じ易い。特に膜厚に分布がある偏肉樹脂シートの場合には、急冷等により比較的大きな内部応力が生じやすいので、反りが生じ易い。そのため、冷却ゾーン２６における徐冷方法の一例として、前半部では偏肉樹脂シートＳの最厚部と最薄部との間で大きな温度差が生じないように非接触式加熱手段で最薄部を重点的に加熱して偏肉樹脂シートＳ全体を徐々に自然冷却し、後半部では偏肉樹脂シートＳに冷風を当てて常温程度まで強制冷却を行う方法がある。
【００５８】
なお、上述の熱処理ゾーン２４および冷却ゾーン２６では、熱処理や冷却に伴う反り等の変形を防いで所望の偏肉形状が保持されるように、偏肉樹脂シートＳが搬送される。
【００５９】
面状検査機２８は、冷却ゾーン２６から送られてくる偏肉樹脂シートＳの表面形状や反りを評価する。面状検査機２８による評価はセンサ類を用いた任意の手法で行われ、この評価結果は、前段に設けられたダイ１６からの溶融偏肉樹脂シートＳの吐出制御や、熱処理ゾーン２４および冷却ゾーン２６における熱処理・冷却制御にフィードバックされる。
【００６０】
ラミネート機３０は、偏肉樹脂シートＳの表裏面にポリエチレン等の保護フィルムを貼り付けるための一対の引取ローラー３６を含んで構成される。
【００６１】
図６は、ラミネート機３０において保護フィルムＦを偏肉樹脂シートＳに貼り付ける機構を示す図である。保護フィルムＦは、繰り出しローラー３８から順次繰り出された後に、複数の転送ローラー３７を経て、引取ローラー３６に送られる。この引取ローラー３６は、偏肉樹脂シートＳの搬送および保護フィルムＦの貼付を同時に行う。すなわち引取ローラー３６は、軸回転することによって、前段部（型ローラー２０〜ラミネート機３０）の偏肉樹脂シートＳを引っ張って搬送するとともに、後段部（ラミネート機３０〜切断機３２）の偏肉樹脂シートＳを押し出すようにして搬送する。また同時に、引取ローラー３６は、軸回転することによって、転送ローラー３７を介して送られてくる保護フィルムＦを偏肉樹脂シートＳの面に圧着する。引取ローラー３６、転送ローラー３７および繰り出しローラー３８は、偏肉樹脂シートＳの表面側および裏面側の両方に設けられており、保護フィルムＦは偏肉樹脂シートＳの表面および裏面の両方に圧着される。
【００６２】
ラミネート機３０において保護フィルムＦが貼り付けられた偏肉樹脂シートＳは、図３に示すように、切断機３２に送られる。切断機３２は、偏肉樹脂シートＳの幅方向両端部分（耳部）を切除すると共に偏肉樹脂シートＳを所定長さに切り揃える。切断機３２の態様としては、例えば、偏肉樹脂シートＳの幅方向に丸鋸刃を移動させて切断を行う態様や、受け刃および押し当て刃を樹脂シートに押し付けて切断を行う態様が挙げられる。丸鋸刃を用いる態様では、偏肉樹脂シートＳの搬送速度と同じ速度で、切断機３２（丸鋸刃）をシート搬送方向に沿って移動させながら切断を行う。なお、偏肉樹脂シートＳを切断機３２により切断する具体的な態様については、後述する。
【００６３】
切断機３２において所定長さに切り揃えられた偏肉樹脂シートＳは、スタッカー３４に順次積み上げられる。スタッカー３４に保管される偏肉樹脂シートＳは、別の処理工程に送られたり、商品として出荷される。
【００６４】
次に、偏肉樹脂シートＳを切断機３２により所望の長さに切断する具体的な態様について説明する。
【００６５】
本実施形態では、偏肉樹脂シートＳの切断は、偏肉樹脂シートＳに応じて形状が予め調節された弾性体により、保護フィルムＦが貼り付けられた偏肉樹脂シートＳを押さえつけた状態で行われる。これにより、偏肉樹脂シートＳの形状にかかわらず、偏肉樹脂シートＳの切断時に、偏肉樹脂シートＳの全幅にわたって弾性体で押さえつけることができる。したがって、偏肉樹脂シートＳの切断時における振動やズレに起因する切断不良や保護フィルムの剥がれを防止することができる。
【００６６】
偏肉樹脂シートＳの切断を上記態様により行うために、本実施形態における切断機３２は、以下に説明する構成を採用する。
【００６７】
図７（ａ）は切断機３２により偏肉樹脂シートＳを切断する様子をシート搬送方向から見た図であり、図７（ｂ）は切断機３２により偏肉樹脂シートＳを切断する様子を側方から見た図である。
【００６８】
図７（ａ）に示すように、切断機３２は、主として、偏肉樹脂シートＳが載置される切断テーブル６０と、偏肉樹脂シートＳを切断する切断刃６２と、切断刃６２の両側に配置され、偏肉樹脂シートＳを固定する押さえ部材６４と、押さえ部材６４の形状を調節する形状調節手段６６が設けられた箱体６８と、箱体６８を偏肉樹脂シートＳに向けて降下させるシリンダ７０とから構成される。
【００６９】
切断テーブル６０には、切断刃６２に厚さに比べて幅広な溝部６０Ａが設けられており、この溝部６０Ａ内を切断刃６２が回転しながら走行することにより、偏肉樹脂シートＳが切断される。
【００７０】
切断刃６２は、高速回転する丸鋸刃であり、偏肉樹脂シートＳの切断時に、切断テーブル６０の溝部６０Ａ内を図７（ａ）における矢印Ａの方向に走行する。切断刃６２の切断テーブル６０からの突出量（図７（ａ）における距離ｄ）は、偏肉樹脂シートＳの最厚部５２の厚さよりも大きい値に設定される。これにより、最厚部５２を含む偏肉樹脂シートＳの全体を完全に切断することができる。
【００７１】
なお、図７（ａ）および（ｂ）には、切断刃６２として丸鋸刃を使用する例を示したが、本発明はこれに限定されず、切断刃６２として、丸鋸刃の代わりに、偏肉樹脂シートＳの上下に配置される一対の切断刃を使用してもよい。
【００７２】
偏肉樹脂シートＳを固定する押さえ部材６４は、偏肉樹脂シートＳの幅方向に沿って延在する板状の部材であり、偏肉樹脂シートＳに接触する弾性体６４Ａと、弾性体６４Ａが接着又は溶着されたばね鋼板６４Ｂとから構成される。
【００７３】
押さえ部材６４の長さは、押さえ部材６４が偏肉樹脂シートＳの幅方向端部から所定量だけはみ出すように設定されることが好ましい。このように押さえ部材６４が偏肉樹脂シートＳの幅よりも長い場合、偏肉樹脂シートＳが完全に切断されるまで、偏肉樹脂シートＳを押さえ部材６４で固定することができる。
【００７４】
押さえ部材６４の弾性体６４Ａは、偏肉樹脂シートＳの切断時における切断刃６２の走行を干渉しないように、切断刃６２から所定の間隔（例えば、１ｍｍ）を空けて、切断刃６２の両側に配置される。
【００７５】
弾性体６４Ａの材質は特に限定されるものではないが、例えば、シリコンゴム（ＳＲ）、スチレンブタジエンゴム（ＳＢＲ）、クロロプレンゴム（ＣＲ）、クロロスルフォン化ポリエチレン（ＣＳＭ）、アクリルニトリルブタジエンゴム（ＮＢＲ）、ウレタンゴム（Ｕ）、エチレンプロピレンゴム（ＥＰＴ）、塩素化ポリエチレンゴム（ＣＰＥ）、フッ素ゴム（ＦＰＭ）、水素化ニトリルゴム（ＨＮＢＲ）、ブチルゴム（ＩＩＲ）、ハイパロンゴム（ＣＭＳ）などを使用することができる。
【００７６】
弾性体６４Ａのゴム硬度（ＪＩＳ−Ａ型）は、５０°以上９０°以下であることが好ましい。この場合、偏肉樹脂シートＳに押し付けられた際に、弾性体６４Ａが適度に変形するので、偏肉樹脂シートＳの全幅にわたって弾性体６４Ａで押さえつけることができ、偏肉樹脂シートＳの切断時における切断不良や保護フィルムＦの剥がれを防止することができる。
【００７７】
弾性体６４Ａは、一般的なゴム研磨仕上げにより表面処理されていることが好ましく、弾性体６４Ａの表面粗さＲａは１．０μｍ以下であることが好ましい。
【００７８】
押さえ部材６４のばね鋼板６４Ｂは、弾性体６４Ａと直接溶着されていてもよいし、接着剤等を介して弾性体６４Ａに接着されていてもよい。ばね鋼板の厚さは、特に限定されないが、例えば、厚さ３ｍｍのばね鋼板を使用することができる。
【００７９】
ばね鋼板６４Ｂの材料は特に限定されないが、例えば、シリコンマンガン鋼鋼材（ＳＵＰ６又はＳＵＰ７）、マンガンクロム鋼鋼材（ＳＵＰ９又はＳＵＰ９Ａ）、クロムバナジウム鋼鋼材（ＳＵＰ１０）、マンガンクロムボロン鋼鋼材（ＳＵＰ１１Ａ）、シリコンクロム鋼鋼材（ＳＵＰ１２）、クロムモリブデン鋼鋼材（ＳＵＰ１３）を使用することができる。
【００８０】
上述の構成を有する押さえ部材６４は、押さえ部６４の中央部Ｃ（図７（ａ）参照）が箱体６８に固定されている一方で、押さえ部材６４の端部は箱体６８に固定されていない。このため、後述する箱体６８の形状調節手段６６を用いて、押さえ部材６４の端部をばね鋼板６４Ｂの側から下方向に押したり、上方向に引いたりすることで、押さえ部材６４の弾性体６４Ａが変形可能な構成になっている。そして、押さえ部材６４の弾性体６４Ａは、箱体６８の形状調節手段６６により、偏肉樹脂シートＳの切断前に、偏肉樹脂シートＳに応じて予め形状調節される。
【００８１】
ここで、形状調節前における弾性体６４Ａの形状（初期形状）は、特に限定されるものではないが、偏肉樹脂シートＳの形状に応じて湾曲していることが好ましい。例えば、偏肉樹脂シートＳが幅方向に関して曲率半径Ｒ１の湾曲した凸表面を有する場合、形状調節前における弾性体６４Ａは、偏肉樹脂シートＳの表面の曲率半径Ｒ１よりも大きい曲率半径Ｒ２の凹表面（所謂、逆クラウン形状の表面）を有することが好ましい。
【００８２】
これにより、弾性体６４Ａに過剰な負荷（変形力）をかけることなく、弾性体６４Ａの形状を、偏肉樹脂シートＳの全幅にわたって押し付け可能な形状に調節することができる。また、弾性体６４Ａがもともと湾曲した表面（凹表面）を持つことから、偏肉樹脂シートＳの切断前における弾性体６４Ａの形状調節を微調整で済ませることができる。
【００８３】
より好ましくは、形状調節前における弾性体６４Ａの形状（初期形状）は、偏肉樹脂シートＳの表面の曲率半径Ｒ１と、形状が調節される前の弾性体６４Ａの曲率半径Ｒ２とが、下記の条件を満たすように設定される。
【００８４】
（Ｒ２−Ｒ１）／Ｒ１≦０．２
これにより、弾性体６４Ａの形状調節の際に弾性体６４Ａに付与される負荷をより小さくすることができる。
【００８５】
図８は弾性体の形状が調節される様子を示す図であり、図８（ａ）は弾性体の形状調節が行われる前の状態を示し、図８（ｂ）は弾性体の形状調節が行われた後の状態を示す。
【００８６】
例えば、形状調節前における弾性体の曲率半径Ｒ２が偏肉樹脂シートの曲率半径Ｒ１よりも大きい場合、形状調節前における弾性体６４Ａは、偏肉樹脂シートＳの両端に位置する最薄部５４に接触しない（図８（ａ）参照）。そこで、図８（ｂ）に示すように、図示しない箱体６８の形状調節手段６６を用いて、弾性体６４Ａの両端部を下方向（同図に示す矢印の方向）に変形させる。このように弾性体６４Ａの形状を偏肉樹脂シートＳに応じて予め調節することで、偏肉樹脂シートＳの全幅にわたって弾性体６４Ａで押さえつけた状態で、偏肉樹脂シートＳの切断を行うことができる。
【００８７】
偏肉樹脂シートＳの切断前において、弾性体６４Ａの形状は、例えば、偏肉樹脂シートＳに対する弾性体６４Ａの押さえ圧力の幅方向分布が２００％以下になるように、調節されることが好ましい。
【００８８】
ここで、押さえ圧力の幅方向分布Ｘ（％）は、偏肉樹脂シートＳを弾性体６４Ａで押さえつけた状態における、偏肉樹脂シートＳに作用する弾性体６４Ａの押さえ圧力のばらつきを示す数値であり、下記の式により算出される。
【００８９】
2010179489.tif 000003
【００９０】
上記数式において、ＰＭＡＸは押さえ圧力の最大値を示し、ＰＭＩＮは押さえ圧力の最小値を示し、ＰＡＶＥは押さえ圧力の平均値を示す。
【００９１】
次に、押さえ部材６４の形状を調節する機能を持つ形状調節手段６６が設けられた箱体６８について説明する。
【００９２】
図７（ａ）に示すように、箱体６８は内部が空洞である筐体であり、押さえ部材６４の中央部Ｃが、任意の手法により箱体６８の下面に固定されている。また、箱体６８は、押さえ部材６４の端部に対応する位置に配置された形状調節手段６６を有する。箱体６８の形状調節手段６６は、具体的には、押しボルト、引きボルト、エアシリンダ、油圧シリンダ又はこれらの組み合わせにより構成することができる。
【００９３】
図９（ａ）は押しボルトを用いた形状調節手段の構成例を示す断面図であり、図９（ｂ）は形状調節手段の他の構成を示す断面図である。また、図１０（ａ）は形状調節手段として使用可能な引きボルトの構成例を示す断面図であり、図１０（ｂ）は押し引きが可能なボルトの構成例を示す断面図である。
【００９４】
図９（ａ）に示すように、箱体６８に設けられたタップ穴（ねじ穴）に、形状調節手段６６としての押しボルトが螺合されている。形状調節手段６６としての押しボルトの回転方向および回転量を調節することで、ばね鋼板６４Ｂを介して、弾性体６４Ａの形状を任意に変化させることができる。
【００９５】
また、図９（ａ）には、箱体６８側からばね鋼板６４Ｂを押しボルトで押す例について説明したが、本発明はこれに限定されるものではなく、ばね鋼板６４Ｂの側に設けたボルトの回転量を調節することでばね鋼板６４Ｂおよび弾性体６４Ａを変形させる構成であってもよい（図９（ｂ）参照）。
【００９６】
また、図９（ａ）では、形状調節手段６６として押しボルトを用いる例について説明したが、形状調節手段６６はこの例に限定されず、引きボルトであってもよい。例えば、図１０（ａ）に示す引きボルトの構成例のように、形状調節手段６６に突起部６６Ａを設けることによって、形状調節手段６６の回転量を調節することにより、ばね鋼板６４Ｂを箱体６８側に引き寄せることができる。また、図１０（ｂ）のように突起部６６Ａをばね鋼板６４Ｂに埋め込んだ構成とすることで、形状調節手段６６の回転量を調節することにより、ばね鋼板６４Ｂを箱体６８側に引き寄せたり、箱体６８側から遠ざけたりすることができる。
【００９７】
なお、形状調節手段６６は、上述した押しボルト又は引きボルトに限られず、複数の押しボルト及び引きボルトを交互に配置した構成としてもよい。
【００９８】
箱体６８に接続されるシリンダ７０（図７（ａ）参照）は、箱体６８を偏肉樹脂シートＳに向けて降下させる空圧シリンダである。
【００９９】
シリンダ７０には、レギュレータ７２を介して、シリンダ７０に推力を供給する圧力源７４が接続されており、圧力源７４により発生した推力が、レギュレータ７２により圧力調整された後、シリンダ７０に伝達される。
【０１００】
レギュレータ７２としては、流量特性および圧力特性に優れるものを使用することが好ましく、過剰圧力を常時排出する機構を備えた精密タイプのレギュレータを使用することがより好ましい。精密タイプのレギュレータを使用する場合、シリンダ７０に伝達される推力を精度良く一定に維持することができる。
【０１０１】
なお、図７（ａ）に示すように、箱体６８の左右に対して、二組のシリンダ７０およびレギュレータ７２をそれぞれ接続させることが好ましい。これにより、箱体６８の左右において、シリンダ７０による下降圧力を独立して調節することができる。したがって、左右のシリンダ７０の下降圧力を調節することで、偏肉樹脂シートＳの左右における弾性体６４Ａの押さえ圧力のバランスを調整することができる。
【０１０２】
また、偏肉樹脂シートＳを切断する際、偏肉樹脂シートＳの切断線（切断刃６２の走行線）において塵埃（切粉）が発生する。このため、図７（ａ）に示すように、箱体６８及び／又は切断テーブル６０は、偏肉樹脂シートＳの切断時に発生する塵埃（切粉）を集塵する集塵装置７６と接続されていることが好ましい。とりわけ、箱体６８及び切断テーブル６０の両方に集塵機７６を接続する態様は、偏肉樹脂シートＳの切断線において発生する切粉８０をより効率的に集塵することができる点で好ましい。
【０１０３】
図１１は集塵装置により塵埃が集塵される様子を示す図である。
【０１０４】
同図に示すように、箱体６８及び／又は切断テーブル６０は、フィルター７６Ａとブロアー７６Ｂとにより構成される集塵装置７６と接続されている。この集塵装置７６のブロアー７６Ｂを作動させることにより、箱体６８の内部、押さえ部材６４で囲まれる空間および切断テーブル６０の溝部６０Ａに溜まる切粉８０をフィルター７６Ａで除去することができる。
【０１０５】
ブロアー７６Ｂの作動時に、箱体６８の内部、押さえ部材６４で囲まれる空間および切断テーブル６０の溝部６０Ａが極端に負圧となることを防止するため、箱体６８及び切断テーブル６０には空気取入れ口８２を設けることが好ましい。この場合、空気取入れ口８２の開度を不図示のシャッター機構により調節することが好ましい。
【０１０６】
なおフィルター７６Ａに付着した切粉８０は、定期的に圧縮エアで吹き飛ばされ、集塵装置７６に設けられた塵埃回収口８４から回収される。
【０１０７】
集塵装置７６による集塵は、偏肉樹脂シートＳの切断中に行うことが好ましい。すなわち、図１１に示すように、偏肉樹脂シートＳの切断線の両側を弾性体６４Ａで押さえつけた状態で、偏肉樹脂シートＳの切断線において発生する切粉８０を集塵装置７６により集塵しながら、偏肉樹脂シートＳの切断を行うことが好ましい。
【０１０８】
このように、偏肉樹脂シートＳの切断線の両側を弾性体６４Ａで押さえつけた状態で、集塵しながら偏肉樹脂シートＳの切断を行うことで、切粉８０が周囲に飛散することを防止して、集塵装置７６の集塵効率を向上させることができる。
【０１０９】
本発明は、上述の実施の形態およびその変形例に限定されるものではなく、当業者の知識に基づいて各種の設計変更等の変形が加えられることも可能であり、そのような変形が加えられた実施の形態も本発明の範囲に含まれうる。
【実施例】
【０１１０】
本件発明者は、上述の実施形態に基づいて、以下の実施例および比較例に記載する条件で偏肉樹脂シートの成形及び切断を行って、保護フィルムの剥がれの有無について評価した（図１２参照）。
【０１１１】
（実施例１）
ＰＭＭＡ（旭化成株式会社製８０ＮＨ、ガラス転移温度１１０℃）を原料樹脂として使用し、温度２５５℃に設定したダイ（Ｔダイ）１６より１００ｋｇ／ｈｒで溶融樹脂をシート状に押し出した。この偏肉樹脂シートＳを、ニップローラー１８、型ローラー２０、剥離ローラー２２、熱処理ゾーン２４、および冷却ゾーン２６において加工（搬送速度１ｍ／ｍｉｎ）することで、図１に示す蒲鉾形状の断面を有するように成形した。得られた偏肉樹脂シートＳの形状を測定したところ、幅は５９４ｍｍ、最薄部５４の厚さは２ｍｍ、最厚部５２の厚さは３．８ｍｍであった。
【０１１２】
この偏肉樹脂シートＳを、図８（ａ）に示す凹表面を有する弾性体６４Ａ（幅７００ｍｍ、両端最大肉厚２０ｍｍ、中央最小肉厚１８．５ｍｍ、ゴム硬度５０°）で、線圧５０ｋｇ／ｃｍで挟圧して、押しボルトの回転量調節により、ばね鋼板６４Ｂを任意に湾曲させた。このときの幅方向圧力分布を、富士フイルム株式会社製プレスケール圧力測定システムにより測定したところ、幅方向の圧力分布は５０％であった。
【０１１３】
この状態で、偏肉樹脂シートＳを丸鋸刃（回転速度４０００ｒｐｍ）により切断したところ、保護フィルムＦの剥がれが発生しないことが確認された。
【０１１４】
（実施例２）
実施例１と同様の条件で、偏肉樹脂シートＳを形成した。この偏肉樹脂シートＳを弾性体６４Ａで挟圧して、押しボルトの回転量調節により、ばね鋼板６４Ｂの湾曲を任意に緩めた。このときの幅方向圧力分布は２００％であった。
【０１１５】
この状態で、偏肉樹脂シートＳを丸鋸刃（回転速度４０００ｒｐｍ）により切断したところ、保護フィルムＦの剥がれが発生しないことが確認された。
【０１１６】
（実施例３）
実施例１と同様の条件で、型ローラー２０の形状を変更して、幅が４１３ｍｍ、最薄部５４の厚さが２ｍｍ、最厚部５２の厚さが３．８ｍｍである偏肉樹脂シートＳを成形した。
【０１１７】
この偏肉樹脂シートＳを、実施例１と同様の条件で弾性体６４Ａにより挟圧して、押しボルトの回転量調節により、ばね鋼板６４Ｂを任意に湾曲させた。このときの幅方向圧力分布は５０％であった。
【０１１８】
この状態で、偏肉樹脂シートＳを丸鋸刃（回転速度４０００ｒｐｍ）により切断したところ、保護フィルムＦの剥がれが発生しないことが確認された。
【０１１９】
（実施例４）
実施例１と同様の条件で、偏肉樹脂シートＳを形成した。この偏肉樹脂シートＳを弾性体６４Ａで挟圧して、押しボルトの回転量調節により、ばね鋼板６４Ｂの湾曲を任意に緩めた。このときの幅方向圧力分布は２１０％であった。
【０１２０】
この状態で、偏肉樹脂シートＳを丸鋸刃（回転速度４０００ｒｐｍ）により切断したところ、実用上問題がない程度の保護フィルムＦの剥がれが発生した。具体的には、偏肉樹脂シートＳの両端５ｍｍの領域において、偏肉樹脂シートＳ下面の保護フィルムＦが剥がれて、保護フィルムＦと偏肉樹脂シートＳとの間に最大１ｍｍの隙間が形成された。
【０１２１】
（比較例１）
実施例１と同様の条件で偏肉樹脂シートＳを成形した。この偏肉樹脂シートＳを、幅７００ｍｍ、肉厚２０ｍｍ、ゴム硬度５０°の平板状の弾性体６４Ａで、線圧５０ｋｇ／ｃｍで挟圧した。このときの幅方向圧力分布を測定したところ、偏肉樹脂シートＳの両端１００ｍｍの領域において、押さえ圧力が全く作用していなかったため、幅方向圧力分布を算出することができなかった。
【０１２２】
この状態で、偏肉樹脂シートＳを丸鋸刃（回転速度４０００ｒｐｍ）により切断したところ、偏肉樹脂シートＳの両端１００ｍｍの領域において、偏肉樹脂シートＳ下面の保護フィルムＦが剥がれていた。
【０１２３】
（比較例２）
実施例１と同様の条件で偏肉樹脂シートＳを成形した。この偏肉樹脂シートＳを、実施例１と同様の条件で、ばね鋼板６４Ｂを湾曲させることなく、弾性体６４Ａにより挟圧した。このときの幅方向圧力分布を測定したところ、偏肉樹脂シートＳの両端５０ｍｍの領域において、押さえ圧力が全く作用していなかったため、幅方向圧力分布を算出することができなかった。
【０１２４】
この状態で、偏肉樹脂シートＳを丸鋸刃（回転速度４０００ｒｐｍ）により切断したところ、偏肉樹脂シートＳの両端５０ｍｍの領域において、偏肉樹脂シートＳ下面の保護フィルムＦが剥がれていた。
【０１２５】
上記の実施例および比較例の評価結果を図１２に示す。同図から明らかなように、偏肉樹脂シートＳの切断前に、弾性体の形状が予め調節される場合、保護フィルムＦの剥がれを実用上問題のない範囲に低減することができることが確認された。特に、弾性体による押さえ圧力の幅方向分布が２００％以下である場合、保護フィルムＦの剥がれを防止することができることが確認された。
【符号の説明】
【０１２６】
１０…偏肉樹脂シート製造装置、１１…原料調製装置、１２…押出機、１３…原料供給管、１４…溶融樹脂供給管、１６…ダイ、１７…成形冷却ローラー部、１８…ニップローラー、２０…型ローラー、２０Ａ…テーパー凹部、２０Ｂ…膜薄形成部、２０Ｃ…膜厚形成部、２２…剥離ローラー、２３…加熱装置、２４…熱処理ゾーン、２６…冷却ゾーン、２８…面状検査機、３０…ラミネート機、３２…切断機、３４…スタッカー、３６…引取ローラー、３７…転送ローラー、３８…繰り出しローラー、４２…リップ口、４４…バンク、４６…挟圧部、５２…最厚部、５４…最薄部、６０…切断テーブル、６２…切断刃、６４…押さえ部材、６４Ａ…弾性体、６４Ｂ…ばね鋼板、６６…形状調節手段、６８…箱体、７０…シリンダ、７２…レギュレータ、７４…圧力源、７６…集塵装置、７６Ａ…フィルター、７６Ｂ…ブロアー、８０…切粉、Ｓ…樹脂シート、Ｆ…保護フィルム
【図１】
2010179489.tif 000004
【図２】
2010179489.tif 000005
【図３】
2010179489.tif 000006
【図４】
2010179489.tif 000007
【図５】
2010179489.tif 000008
【図６】
2010179489.tif 000009
【図７】
2010179489.tif 000010
【図８】
2010179489.tif 000011
【図９】
2010179489.tif 000012
【図１０】
2010179489.tif 000013
【図１１】
2010179489.tif 000014
【図１２】
2010179489.tif 000015